(57)【要約】【課題】  残インキや白色度を更に向上させた脱墨パルプの製造方法を提供する。【解決手段】  ＨＬＢが２〜１２の非イオン性界面活性剤（ａ）を含むパルプスラリーを洗浄する工程（１）、工程（１）で得られる洗浄後のパルプスラリーに、特定の脂肪酸組成を有する脂肪酸混合物（ｂ）を添加する工程（２）、及び工程２で得られたパルプスラリーをフロテーションする工程（３）を有する脱墨パルプの製造方法。【選択図】  なし【特許請求の範囲】
【請求項１】
下記工程（１）〜（３）を有する脱墨パルプの製造方法。
工程（１）：ＨＬＢが２〜１２の非イオン性界面活性剤（ａ）を含むパルプスラリーを洗浄する工程
工程（２）：工程（１）で得られる洗浄後のパルプスラリーに、飽和脂肪酸（ｂ１）と不飽和脂肪酸（ｂ２）とを含有し、炭素数１２の飽和脂肪酸の含有量が４０〜５０重量％であり、飽和脂肪酸（ｂ１）と不飽和脂肪酸（ｂ２）の重量比が（ｂ１）／（ｂ２）＝９０／１０〜７５／２５である脂肪酸混合物（ｂ）を添加する工程
工程（３）：工程（２）で得られたパルプスラリーをフロテーションする工程
【請求項２】
工程（１）の前に、ＨＬＢが２〜１２の非イオン性界面活性剤（ａ）の存在下に原料古紙からインキを剥離する工程を行う、請求項１記載の脱墨パルプの製造方法。
【請求項３】
工程（２）における脂肪酸混合物（ｂ）の添加量が、パルプ１００重量部（絶乾重量）に対して０．００５〜０．５重量部である請求項１又は２記載の脱墨パルプの製造方法。
【請求項４】
工程（２）で脂肪酸混合物（ｂ）をｐＨが８〜１３であるパルプスラリーに添加する請求項１〜３の何れか１項記載の脱墨パルプの製造方法。
【請求項５】
工程（２）で脂肪酸混合物（ｂ）をカルシウムイオン濃度が１０〜１０００ｐｐｍであるパルプスラリーに添加する請求項１〜４の何れか１項記載の脱墨パルプの製造方法。
【発明の詳細な説明】
【技術分野】
【０００１】
本発明は新聞、雑誌等の古紙を用いて製造される脱墨パルプの製造方法に関する。
【背景技術】
【０００２】
古紙の利用は環境意識の高まりのみならず、製造費削減の面からもその重要性は益々高まっている。古紙パルプには古紙を離解するだけの離解パルプと、脱墨工程を経た脱墨パルプがあるが、より高品質の紙製品に配合できる脱墨パルプの技術開発が近年目覚しい。
【０００３】
脱墨パルプの製造は、離解・除塵・脱墨・洗浄・脱水・分級・漂白等の工程を適宜組み合わせることにより行われるが、古紙パルプ品質の中で最も重要な残インキ率に対し、製造工程の中で大きな影響を与えるのは、離解および脱墨工程である。
【０００４】
離解工程では、高濃度パルパー、ドラムパルパーの利用が一般的であり、古紙の繊維を解きほぐすとともに、機械的な作用によるパルプ繊維からのインキ剥離が行われる。また、化学的作用によりインキ剥離を促進する薬品としては、苛性ソーダ、珪酸ソーダ、炭酸ソーダ等のアルカリ剤と共に、脱墨剤が使用されてきた。脱墨剤には、パルプ繊維からインキを剥離し微細分散させる効果の強いものや、インキを凝集させフローテーション工程でのインキ捕集能を高める効果の強いもの等がある。これらの中で、離解工程ではインキ剥離力の高い脱墨剤が求められる。
【０００５】
脱墨工程は、離解工程で剥離されたインキをフローテーターまたは洗浄により排出する工程である。特にフローテーターは水の使用量が制限される昨今、インキを中心とした異物を濃縮された形で選択的に除去できるため、脱墨パルプの製造には必須の工程となっている。ここで使用される脱墨剤はインキ捕集能が高いこと、即ち、気泡にインキを効果的に付着させ、系外除去するための起泡性が求められるとともに、洗浄時の破泡性に優れることが要求される。
【０００６】
離解工程とフローテーション工程のそれぞれに適した脱墨剤があるため、より高い効果を引き出す方法として脱墨剤を二段で添加することが行われている。例えば特許文献１で示されるように、灰分除去装置で分離されたそれぞれの工程において二段添加を行うことにより、脱インキ効果は非常に高くなると述べられている。
【０００７】
また、二段添加をする際の脱墨剤の選定についても色々な試みがなされている。離解工程ではインキ剥離力の高い高級アルコール系脱墨剤の使用が主流となっているが、フローテーション工程前で使用される脱墨剤についてはインキ捕集能を中心に、発泡性など他の品質も考慮しバランスの優れたものを使用する必要がある。特にインキ捕集能の高い脱墨剤に脂肪酸塩（石鹸）或いは脂肪酸（以下、脂肪酸塩と脂肪酸とをあわせて脂肪酸等という）があり、ある限定された条件で使用されてきた。
【０００８】
脂肪酸等を用いた技術としては、特許文献２で示されるように、インキ捕集剤として最強で泡切れ性の良好な飽和脂肪酸石鹸又は飽和脂肪酸（系内のアルカリ剤により石鹸となる）とインキ剥離剤あるいは起泡剤とを混合することにより、再生パルプの高品質化がもたらされる。
【０００９】
また、特許文献３に開示されているように、脂肪酸を非イオン界面活性剤又はアニオン性界面活性剤と併用してＯ／Ｗ型乳化物として操作性を改善する技術も知られている。更に、特許文献４には、飽和脂肪酸のインキ捕集性等を損なうことなく、且つ製品形態を液状として操業性を改善し、しかも再生パルプの脱墨品質を向上するような脱墨剤を得るために、総炭素数１２〜１４の飽和脂肪酸を必須として含有する脂肪酸混合物を非イオン性界面活性剤で溶解させて液状組成物とすることが記載されている。
【００１０】
一方、脂肪酸の問題点として、スケールの生成付着トラブルや低温時の固化などが挙げられる。脂肪酸の中で、微細インキの捕集を目的に、インキ捕集剤としてステアリン酸又はステアリン酸石鹸、オレイン酸を用いることは公知である。ステアリン酸やステアリン酸石鹸は、インキ捕集剤としては優れているが、常温固体であるため、添加等の作業性が著しく悪いこと、添加後に系中のカルシウムイオンと塩を形成し、スカム状と固形物となり洗浄機や異物除去に用いるスクリーンにおいてスケールが発生し著しく生産性を低下させること、などにより多くのトラブル発生の原因となる。一方、オレイン酸は常温液状であるため作業性は良好であり、設備でのスケール発生頻度も少ないが、インキ捕集性は悪く、発泡性を低下させることとも相俟ってフロテーターでのインキ排出性を悪化させる傾向がある。近年では、脱墨パルプの配合率が上昇し、脱インキ性や粘着物除去性等の脱墨性能の向上、生産性の向上が要求されており、こうした従来の脂肪酸や脂肪酸混合物では十分な対応が困難である。
【００１１】
スケールトラブルに対しては特許文献５で示されるように、パルプを洗浄白水で希釈する際に、酸性白土の酸処理物とアルミニウム塩との反応二次凝集物とタルクからなるピッチコントロール剤を添加し、次の洗浄工程で白水もピッチも共々系外に排出することも問題を軽減する対策のひとつとして挙げられる。しかしこれらの余計な添加剤を加えることは、製品パルプの品質低下や廃棄物の増加につながってしまうため、凝集、発泡、スケールなどすべてにわたり問題のない脱墨システムの構築が求められていた。
【特許文献１】特開２００４−０６８１７５号公報
【特許文献２】特開昭６２−２５０２９１号公報
【特許文献３】特開平５−５０１２８６号公報
【特許文献４】特許第２９９２２１０号公報
【特許文献５】特開平６−２８７８８０号公報
【発明の開示】
【発明が解決しようとする課題】
【００１２】
本発明の課題は、インキ捕集性が高く、スケールトラブルの発生もなく、高品質な脱墨パルプを製造できる方法を提供することである。
【課題を解決するための手段】
【００１３】
本発明は、下記工程（１）〜（３）を有する脱墨パルプの製造方法に関する。
工程（１）：ＨＬＢが２〜１２の非イオン性界面活性剤（ａ）を含むパルプスラリーを洗浄する工程
工程（２）：工程（１）で得られる洗浄後のパルプスラリーに、飽和脂肪酸（ｂ１）と不飽和脂肪酸（ｂ２）とを含有し、炭素数１２の飽和脂肪酸の含有量が４０〜５０重量％であり、飽和脂肪酸（ｂ１）と不飽和脂肪酸（ｂ２）の重量比が（ｂ１）／（ｂ２）＝９０／１０〜７５／２５である脂肪酸混合物（ｂ）を添加する工程
工程（３）：工程（２）で得られたパルプスラリーをフロテーションする工程
【発明の効果】
【００１４】
本発明によれば、インキ捕集性が高く、スケールトラブルの発生もなく、残インキが少ない、白色度が高いなど高品質な脱墨パルプを製造できる方法が提供される。
【発明を実施するための最良の形態】
【００１５】
脱墨に脂肪酸を用いる場合、長鎖飽和脂肪酸は、インキ捕集力は強いが常温では固体で操作性が悪い。また、長鎖飽和脂肪酸は、系中のカルシウムイオンと塩を形成し不溶化することから洗浄機や異物除去に用いるスクリーンにおいてスケールが発生し著しく生産性を低下させる。この傾向は脂肪酸のアルキル鎖が長いほど顕著である。また、スケール発生は、インキ剥離を目的とするパルパーに長鎖飽和脂肪酸を、またはその他の脱墨剤を併用して添加した場合に著しいが、スケール発生を回避するためにインキ剥離工程以降に添加することも可能であるが、系内の温度が低い場合は、析出が起こりうまくパルプスラリーに混じらず、高いインキ捕集性は得られない。高温で機械攪拌力が強いディスパーザーやニーダーを用いて添加し、インキ捕集性を得ることも可能であるが、パルパーでの投入と同様にそれ以後の洗浄機やスクリーンでスケールが発生する。一方、不飽和脂肪酸は、スケール発生の頻度は低下するが、インキ捕集性は弱く、単独で優れた性能を得るには限界がある。
【００１６】
一方、脱墨システムにおいて、使用される原料古紙、あるいはフロテーター機種によって脱墨剤に要求される発泡性レベルが異なり、操業トラブルを引き起こしてしまうことがある。また、古紙の劣化度合い、パルパーあるいはニーダーの機械力の違いによりインキの微細化度合いに影響を及ぼし、インキの微細化が大きいと白色度の低下につながるため、脂肪酸と非イオン性界面活性剤の比率でそれらをコントロールすることができる。例えば、高発泡システムでは発泡性の低い脂肪酸単独あるいはその比率の高いものが好適であり、低発泡システムでは泡が立ちにくいため泡を立たせる目的で非イオン性界面活性剤を用いるのが好適である。また、脂肪酸比率が高い方がインキの微細化を抑制することができる。
【００１７】
そこで、本発明では、ＨＬＢが２〜１２の非イオン性界面活性剤（ａ）〔以下、（ａ）成分という〕と、炭素数１２の飽和脂肪酸４０〜５０重量％と不飽和脂肪酸とを含有し、且つ飽和脂肪酸（ｂ１）と不飽和脂肪酸（ｂ２）の重量比が（ｂ１）／（ｂ２）＝９０／１０〜７５／２５である脂肪酸混合物（ｂ）〔以下、（ｂ）成分という〕とを併用することにより、インキ捕集力、スケール防止性に優れる脱墨パルプの製造方法を得たものである。そして、これら（ａ）成分と（ｂ）成分とを、上記工程（１）〜（３）という、特定の方法で用いることが、こうした効果を得る上で重要であることを見出したものである。
【００１８】
＜（ａ）成分＞
（ａ）成分としては、インキ剥離作用を持ち、脱墨剤として認識されるものが使用される。非イオン性界面活性剤としては、活性水素を有するアルコール類、アミド類もしくは脂肪酸類に、炭素数２〜４のアルキレンオキサイド（以下、AOと略記する）をランダム付加あるいはブロック付加して得られる化合物又はそれらの脂肪酸エステル化物が好ましく、特にアルコール系非イオン性界面活性剤が好ましい。具体的には以下のようなものが挙げられる。
【００１９】
（１）アルコール系非イオン性界面活性剤
総炭素数８〜２４の飽和もしくは不飽和の第１級もしくは第２級アルコールのアルキレンオキサイド付加物又は総炭素数８〜１２のアルキルフェノールのアルキレンオキサイド付加物が挙げられる。構成アルコールとしては、ミリスチルアルコール、ステアリルアルコールが好ましい。また、アルコールに付加するＡＯは、エチレンオキサイド（以下、ＥＯと略記する）、プロピレンオキサイド（以下ＰＯと略記する）、ブチレンオキサイドが挙げられ、特にＥＯを必須とするのが望ましい。ＡＯの付加モル数は、アルコール又はアルキルフェノール１モルに対し３〜２００モル、特に１０〜８０モルが好ましく、この範囲において特にインキ剥離性が良好で液状化が容易な非イオン性界面活性剤が得られる。付加形態はランダム付加又はブロック付加どちらでも良い。
【００２０】
（２）脂肪酸系非イオン性界面活性剤
総炭素数１０〜２４の飽和もしくは不飽和の高級脂肪酸のＡＯ付加物が挙げられる。高級脂肪酸としては、飽和脂肪酸はラウリン酸、ミリスチン酸、パルミチン酸、ステアリン酸、アラキン酸、ベヘニン酸等が挙げられる。また不飽和脂肪酸ではパルミトレイン酸、オレイン酸、エライジン酸、リノール酸、リノレン酸、エルカ酸、リシノール酸等が挙げられる。またＡＯの種類及び付加モル数は上記と同様である。
【００２１】
（３）エステル−油脂系非イオン性界面活性剤
総炭素数８〜２４の飽和又は不飽和の脂肪酸とグリセリンとのエステルからなる油脂と２〜１０価の多価アルコールとの混合物のＡＯ付加物が挙げられる。脂肪酸としては上記（２）で例示したものが挙げられる。２〜１０価の多価アルコールとしては、エチレングリコール、プロピレングリコール、グリセリン、ポリグリセリン、ソルビトール、ソルビタン、ショ糖等が挙げられる。またＡＯの種類及び付加モル数は上記と同様である。
【００２２】
これらの非イオン性界面活性剤以外でも脱墨剤として好適な性質を持つものであれば（ａ）成分として使用できる。また（ａ）成分は、デービス（Davies）氏によるＨＬＢが２〜１２であり、特に３〜１０の範囲のものが好ましく使用される。
【００２３】
＜（ｂ）成分＞
（ｂ）成分のうち、飽和脂肪酸（ｂ１）の炭素数は８〜２２、更に１２〜１８が好ましく、脂肪酸混合物（ｂ）中、炭素数１２の飽和脂肪酸の比率は４０〜５０重量％、更に４３〜４８重量％が好ましい。また、不飽和脂肪酸（ｂ２）の炭素数は１２〜１８、更に１６〜１８が好ましい。
【００２４】
本発明において、飽和脂肪酸（ｂ１）と不飽和脂肪酸（ｂ２）の重量比は（ｂ１）／（ｂ２）＝９０／１０〜７５／２５であり、更に８５／１５〜８０／２０が好ましい。
【００２５】
また、本発明の（ｂ）成分は、タイター（融点；ＪＩＳ  Ｋ−００６５）が１０〜５０℃の範囲、好ましくは２０〜４５℃の範囲にあるものが良い。このタイター範囲内であれば不飽和脂肪酸、重合脂肪酸、樹脂酸を含んでも良い。
【００２６】
本発明において、前記した（ａ）成分と（ｂ）成分の比率は重量比で（ｂ）／（ａ）＝１０／９０〜４０／６０、更に１５／８５〜３０／７０の範囲が好ましい。この範囲であると、固化・分離が抑制され液状化も容易となり、またインキ剥離性、インキ捕集性、泡切れ性も良好となる。
【００２７】
＜製造方法＞
本発明の脱墨パルプの製造方法は、従来の脱墨パルプの製造方法に準じて行うことができ、（ａ）成分と（ｂ）成分は、原料古紙から脱墨パルプを製造する工程において、フロテーション工程以前、すなわち、古紙離解工程、ニーダー処理工程、熟成タワー工程及びフロテーション処理工程の何れか、もしくは複数の工程で添加されるが、本発明では、少なくとも（ａ）成分を含むパルプスラリーを洗浄する工程（１）と、該工程（１）で得られた洗浄後のパルプスラリーに（ｂ）成分を添加する工程（２）が行われ、次いで工程２で得られたパルプスラリーをフロテーションする工程（３）が行われる。
【００２８】
工程（１）の洗浄とは、パルプスラリーの水分（通常は白水）を一部排出して濃縮することにより、遊離インキを系外に排出することである。また、工程（３）でフロテーションする工程は、一般的なフロテーターを用いて気泡によりインキを浮上させ、除去する工程である。
【００２９】
また、本発明では、工程（１）の前に、（ａ）成分により古紙パルプのインキを剥離する工程を行う。ここで、パルプのインキを剥離する工程とは、パルパーあるいはディスパーサー、ニーダー等の機械を用いて印刷古紙からインキを剥離する工程である。（ａ）成分の添加量は、パルプスラリー中のパルプ１００重量部（絶乾重量）に対して０．０１〜１重量部、更に０．０５〜０．５重量部が好ましい。
【００３０】
工程（１）の後のパルプスラリーに（ｂ）成分を添加する工程は、フロテーション工程の前であれば、特に限定されるものではない。また、（ｂ）成分を添加するパルプスラリーのｐＨは８〜１３が好ましい。（ｂ）成分を添加するパルプスラリーのカルシウムイオン濃度は１０〜１０００ｐｐｍ、更に２０〜５００ｐｐｍが好ましい。また、（ｂ）成分の添加量は、パルプスラリー中のパルプ１００重量部（絶乾重量）に対して０．００５〜０．５重量部、更に０．０１〜０．２重量部が好ましい。
【００３１】
本発明では、全ての工程で用いられる（ａ）成分と（ｂ）成分の合計の添加量は、パルプ１００重量部（絶乾重量）に対して、０．０１〜１．５重量部が好ましく、０．０２〜０．７重量部が更に好ましい。
【００３２】
なお、本発明の製造方法では、必要に応じて従来から一般に用いられている公知の脱墨剤、例えば高級アルコール硫酸塩、ポリオキシアルキレン高級アルコール硫酸塩、アルキルベンゼンスルホン酸塩等を使用することも可能である。
【実施例】
【００３３】
実施例１〜３及び比較例１〜５
（１）脱墨剤
表１、２に以下の実施例で使用した脱墨剤を示す。表１は高級アルコール系脱墨剤であり、表２は脂肪酸系脱墨剤である。これらを表３の通り用いた。
【００３４】
【表１】
2006152480.tif 000002
【００３５】
【表２】
2006152480.tif 000003
【００３６】
表２中、脂肪酸組成のＣは炭素を、その次の数字は炭素数を意味する。また、Ｆは不飽和結合を、その次の数字は不飽和結合の数を意味する。
【００３７】
（２）シートの作製
古紙原料として新聞古紙（新聞：チラシ＝６：４、重量比）を固形分濃度が３重量％となるように含むパルプスラリー（残部は水）に、水酸化ナトリウム０．５重量％（対パルプ）および脱墨剤Ｉ（種類及び添加量は表３の通り）を添加した上で、Ｔａｐｐｉ標準離解器にて４０℃で１５分間離解した。離解した試料を２０重量％濃度まで濃縮した後、必要に応じて脱墨剤II（種類及び添加量は表３の通り）を添加し、過酸化水素水１重量％（対パルプ）、水酸化ナトリウム１重量％（対パルプ）、珪酸ナトリウム１重量％（対パルプ）を加え５０℃、１２０分間晒し処理を行った。引き続き必要に応じて脱墨剤III（種類及び添加量は表３の通り）を添加し、古紙濃度が１重量％になるように良く攪拌しながら希釈し、これをラボフローテーターに注入して４０℃、１０分間フローテーション処理を行なった。フローテーション後のパルプスラリーをＪＩＳ  Ｐ  ８２０９（１９９４）に従い絶乾坪量６０ｇ／ｃｍ2の手抄きシートを作製した。脱墨剤II添加時のパルプスラリーのｐＨは９．５〜１０．５であり、カルシウムイオン濃度は３００ｐｐｍであった。脱墨剤III添加時のパルプスラリーのｐＨは１０〜１１であり、カルシウムイオン濃度は３００ｐｐｍであった。
【００３８】
（３）評価
＜スケール発生評価＞
上記（２）の条件で、古紙原料として市中回収新聞古紙（新聞：チラシ＝６：４）を用い、パルパー、漂白設備、フロテータを有する工場設備において約２００ｔ／日の古紙処理を行い、フロテーション後の精選スクリーンでスケール付着を目視にて観測し、以下の評価基準によって判定する。
５：操業３０日目までまったくスケール付着が無い
４：操業３０日目でスケールの付着がある
３：操業１０日目でスケールの付着がある
２：操業５日目でスケールの付着がある
１：操業３日目でスケールの付着が著しい
実操業において、評価点４以上で効果があると確認できる。
【００３９】
＜フロス率＞
上記（２）において、フローテーションにおけるフロス排出物全量の絶乾重量を、古紙原料パルプの絶乾重量で除した値をフロス率（％）とした。
【００４０】
＜白色度＞
上記（２）で得られた手抄きシートを５枚重ね、分光白色度測色計（スガ試験機製）にて白色度を測定した。
【００４１】
＜残インキ面積率＞
上記（２）で得られた手抄きシートについて、画像解析装置（ルーゼックスIIIＵ、ニレコ社製）で残インキ面積率を測定した。
【００４２】
【表３】
2006152480.tif 000004
【００４３】
表３に示されるように、本発明の製造方法（実施例１〜３）は、比較例１〜５の製造方法と比較して、スケールを生成することなく、高白色度でありかつ低残インキ面積率のパルプを得ることが可能であり、さらには他の操業性安定化に大きく貢献することができる。言い方を変えれば、同じ品質のパルプを得るために、脱墨剤の使用量の低減等、経済的、作業的に負担の少ない処理条件を選定することができる。よって、本発明の方法が優れていることは明らかである。